1개 1개의 희토류 소결자석 소결체를, 몰드를 소결로중에 반입하지 않고 제조하는 제조방법과 제조장치를 제공한다. 2분할 이상으로 분할된 측벽을 가지는 몰드에 합금분말을 급분하는 급분공정과, 상기 합금분말을 상기 몰드 중에 충전해서 충전 성형체를 제작하는 충전공정과, 상기 충전 성형체에 자계를 인가하고, 그 충전 성형체 내의 합금분말을 배향시켜 배향충전 성형체를 제작하는 배향공정과, 상기 몰드의 측벽을 상기 배향충전 성형체에서 떼어 놓고, 상기 배향충전 성형체를 몰드로부터 꺼내는 꺼냄공정과, 꺼낸 배향충전 성형체를 소결하는 소결공정을 가지고, 상기 충전공정과 배향공정이 다른 장소에서 수행되는 것을 특징으로 하고, 배향공정에서는 펄스자계가 인가되고, 몰드는 그 내부를 칸막이판에 의해 복수의 공동으로 구분하는 것이 바람직하다.
주어진 문장을 읽고 간략하게 요약해주세요.

문장: 
[ 발명의 명칭 ]
희토류 소결자석의 제조방법 및 해당 제법에 사용되는 제조장치METHOD FOR MANUFACTURING RARE-EARTH SINTERED MAGNET, AND MANUFACTURING DEVICE USED FOR SAID MANUFACTURING METHOD
[ 기술분야 ]
본 발명은 자기 이방성 희토류 소결자석의 제조방법 및 그 제조장치에 관한 것이다.
[ 배경기술 ]
Nd-Fe-B계 희토류 소결자석은 1982년 본원 발명자인 사가와 들에 의해 발명되고, 그 특성은 그때까지의 영구자석 재료를 훨씬 능가하고, 널리 실용화되어 왔다(특허문헌 1). 특히, 공조기의 컴프레서나 하이브리드 차량의 모터나 발전기, 하드디스크의 보이스 코일 모터(VCM) 등에 폭넓게 사용되고 있고, 기기의 소형화나 에너지 절약화에 도움이 되고 있고, 지구 온난화 방지에 공헌하고 있다. 이들 용도로 사용되고 있는 희토류 소결자석의 형상은 곧은 선의 평판상, 만곡하고 있는 아크세그먼트판상, 선형평판상 등이다.이들 판상 희토류 소결자석은 판의 세로 또는 가로의 길이에 비해서 자화방향의 두께가 작은 박육품(薄肉品)이다. 또, 희토류 소결자석은 Nd-Fe-B계의 다른 Sm-Co계도 실용화되고 있다. 이하 양자를 정리해서 「희토류 소결자석」이라고 부른다. 여기에 Nd-Fe-B계에 있어서 Pr나 Dy 등 다른 희토류 원소 등을 포함시키는 경우가 있지만, 본 명세서에서는 그것들을 총칭해서 Nd-Fe-B계라고 부른다.희토류 소결자석의 소재인 희토류 합금분말(이하 「합금분말」이라고 언급한다.)은 화학적으로 매우 활성으로, 대기 중에 두면 급격하게 산화해서 열화될 뿐만 아니라, 때로는 발화되는 경우가 있으므로, 합금분말의 취급은 산소를 포함하지 않는 불활성 가스 분위기 중에서 실시할 필요가 있다. 그 때문에 합금분말로부터 희토류 소결자석을 제조하는 합리적인 제조공정이 요구되고 있다. 박판상 희토류 소결자석을 제조하는 방법으로서, 종래 2가지 방법이 알려져 있었다. 합금분말을 금형에 충전해서 자계 중에서 프레스 성형해서 압분 성형체를 만들고, 이 압분 성형체를 소결하는 금형 프레스법(비특허문헌 1)과, 합금분말을 충전용기(이하 「몰드」이라고 언급한다.)에 충전해서 펄스자계에 의해 배향시켜서 배향충전 성형체를 얻고, 배향충전 성형체를 몰드에 넣은 상태에서 소결하는 프레스리스법(Press-Less process:이하 「PLP법」이라고 언급한다.)(특허문헌 2)이다.금형 프레스법에서는 박육품의 프레스 성형이 곤란하므로, 우선 큰 금형을 사용해서 큰 블록상 압분 성형체를 제작하고, 그것을 금형으로부터 취출(取出: 꺼내다)해서 소결해서 블록상 소결체를 얻는다. 이 큰 블록상 소결체를 외주엣지 절단기 등으로 얇게 슬라이스해서 박육판상품(薄肉板狀品)으로 하고 있었다. 슬라이스 공정에는 큰 비용이 드는 동시에 슬라이스 공정 중에 대량의 부스러기가 발생하므로, 원료수율(원료투입량으로부터 기대되는 제품량에 대해서 실제로 수득되는 제품량의 비율)이 저하된다. 그 때문에 금형 프레스법에서는 제품가격이 높아지는 결점을 가지고 있었다. 금형 프레스법의 기술적 내용과 문제점은 특허문헌 3의 단락번호 [0002]에서 [0042]에 상세하게 설명되고 있다. 금형 프레스법에서는 정자장용 자극 사이에 금형을 두고, 이 금형에 합금분말을 투입한다(특허문헌 4). 합금분말 투입후, 자기장을 인가하면서 상 펀치를 강하시키고 동시에 하 펀치를 상승시켜서 상하 펀치 사이의 합금분말에 압력을 가하면, 압분 성형체를 얻을 수 있다. 상 펀치과 하 펀치를 상승시키면, 압분 성형체를 금형으로부터 꺼낼 수 있다. 이 압분 성형체를 소결하면, 블록상 소결체가 수득된다.PLP법에서는 몰드에 칸막이를 형성해서 복수 개의 제품을 동시에 제조하는 것이 통상이다. 복수의 칸막이판으로 구분된 복수 개의 공동에 합금분말을 충전해서 뚜껑을 덮은 후, 펄스자계를 가해서 합금분말을 배향시키고, 수득된 배향충전 성형체를 몰드에 넣은 채 소결한다(특허문헌 2). 이 방법에 의해 휨이 적은 박육판상 희토류 소결자석을 효율적으로 생산할 수 있다. 이 방법은 원료수율이 좋고, 가공비를 저감할 수 있기 때문에 양산공장에서 사용되게 되었다. 희토류 자석의 대량 생산기술로서 PLP법에는 다음과 같은 문제가 있다.(1) 몰드를 소결 중에도 사용하기 때문에, 대량의 몰드가 필요하게 된다. 이것은 대량생산 기술로서는 소결공정은 수십 시간이 필요하지만, 급분, 충전, 배향 등의 공정은 합쳐서 5분 정도로 끝낼 수 있기 때문이다.(2) 몰드는 정밀하게 만들지 않으면 안되기 때문에 가공비용이 든다. 몰드 제작비용이 높다.(3) 몰드는 대량생산에 사용되므로, 반복 사용하는 것이 전제이다. 몰드를 반복해 사용하기 위해서는 몰드를 구성하는 용기부분이나 칸막이판의 재질을 선택하며, 또, 충분하게 두께를 두껍게 해 두어야만 한다. 몰드 각부의 두께를 두껍게 하면, 재료비가 높아지는 동시에, 공정 중에 있어서의 몰드의 점유 부피가 증대하고, 분말충전장치, 분말자계 배향장치로부터 소결장치까지의 각 장치 1대당의 생산성이 저하한다.(4) 몰드는 고온의 소결온도에 폭로되므로 어떤 재료로 제작되어도 합금분말과 적지 않게 반응해서 감모한다. 따라서 영구적으로 사용하는 것은 불가능하고, 사용횟수가 제한되어 몰드 비용을 증대시킨다.(5) 몰드를 금속으로 제작하면 몰드 각부의 두께를 작게 할 수 있지만, 금속은 고온의 소결 중에 변형되기 쉬우므로, 반복 사용에 한계가 있다. 그 때문에 합금분말의 입경을 작게 하고, 소결온도를 낮추는 시도도 수행되고 있지만(특허문헌 5), 그것에 의해 금속제 몰드의 변형을 완전하게 없게 할 수는 없다. 또, 금속 몰드는 소결 중에 합금분말과 반응하기 쉬우므로, 몰드에 합금분말을 충전하기 전에, 매회 세라믹 분말의 도포(특허문헌 6) 등이 필요해서, 이것이 제품가격을 상승시킨다.(6) 몰드를 튼튼하게 하기 위해서 칸막이판을 두껍게 하면, 각 칸막이판으로 구분된 공동으로의 합금분말의 급분량의 편차가 발생하기 쉽고, 제품치수에 편차를 발생시킨다.
[ 선행기술문헌 ]

[ 특허문헌 ]
일본특허 제1431617호일본 공개특허공보 제2006-019521호일본특허 제4391980호일본특허 제2731337호일본 공개특허공보 제2012-060139호일본 공개특허공보 제2008-294469호일본 공개특허공보 제2006-97090호
[ 비특허문헌 ]
 타와라 요시오, 오하시 켄 「희토류 영구자석」 모리키타출판주식회사, 1999년, p.60-63
[ 발명의 개요 ]

[ 해결하려는 과제 ]
위에서 기술한 PLP법의 제반 문제는 비용을 들여서 제작한 몰드를 소결로 중에 반입하는 것에 관련해서 발생하고, 몰드를 반복해서 사용할 필요가 있는 것에 기인하고 있다. 몰드를 소결로 중에 반입하지 않으면, 몰드의 필요 수도 대폭 감소하고, 또 몰드의 감모가 없어지고, 몰드를 튼튼하게 만들 필요도 없어진다. 추가로, 소결 중에 발생한 몰드의 오염의 청소나 파손의 수리의 수고가 없어진다. 위에서 기술한 제반 문제는 PLP법의 특징을 살리면서, 몰드를 소결로 중에 반입하지 않는 제조방법을 개발하면 해결되는 것이 많다.본 발명이 해결하려고 하는 과제는 몰드를 소결로 중에 반입하지 않는 PLP법을 제공하고, 이것에 의해 희토류 소결자석의 제조비용을 대폭 저감시킬 수 있는 방법을 제공하는 것이다.
[ 과제의 해결 수단 ]
본 발명의 자기 이방성 희토류 소결자석의 제조방법은 2분할 이상으로 분할된 측벽을 가지는 몰드에 합금분말을 급분하는 급분공정과, 상기 합금분말을 상기 몰드 중에 충전해서 충전 성형체를 제작하는 충전공정과, 상기 충전 성형체에 자계를 인가하고, 그 충전 성형체 내의 합금분말을 배향시켜 배향충전 성형체를 제작하는 배향공정과, 상기 몰드의 측벽을 상기 배향충전 성형체에서 떼어 놓고, 상기 배향충전 성형체를 상기 몰드로부터 꺼내는 취출(꺼냄)공정과, 꺼낸 상기 배향충전 성형체를 소결하는 소결공정을 가지고, 상기 충전공정과 상기 배향공정이 다른 장소에서 수행되는 것을 특징으로 한다.또, 본 발명은 상기의 특징을 가지는 자기 이방성 희토류 소결자석의 제조방법에 있어서, 상기 몰드의 내부에 해체 가능한 1 또는 복수의 칸막이판을 조립하고, 그 칸막이판에 의해 그 몰드 내부를 복수의 공동(空洞)으로 구분하는 것을 특징으로 하는 것이다.또, 본 발명은 상기의 특징을 가지는 제조방법에 있어서, 상기 급분공정 전에, 칸막이판 조립공정을 형성하는 것을 특징으로 하는 것이다.또, 본 발명은 상기의 특징을 가지는 제조방법에서의 급분공정에 있어서, 상기 몰드 상에 급분 스페이서를 올려 놓고, 상기 몰드과 그 급분 스페이서에 의해 구획된 공간에 소정량의 합금분말을 투입하는 것을 특징으로 하는 것이다.또, 본 발명은 상기의 특징을 가지는 제조방법에 있어서, 상기 몰드의 1 또는 복수의 공동에 대해서 상기 합금분말을 급분 가능한 상기 급분 스페이서를 1개 설치하는 것을 특징으로 하는 것이다.또, 본 발명은 상기의 특징을 가지는 제조방법에서의 충전공정에 있어서, 상기 몰드과 상기 급분 스페이서에 의해 구획된 공간에 투입된 소정량의 합금분말을 전부 몰드 내부에 수용시키기 위한 압입 펀칭부재를 상기 몰드의 상방측에 올려 놓은 상태에서, 해당 몰드를 일정한 높이에서 반복해서 낙하시키는 것에 의해 상기 합금분말을 전부 몰드 내부에 수용하고, 합금분말의 밀도를 상승시키는 것을 특징으로 하는 것이다.또, 본 발명은 상기의 특징을 가지는 제조방법에서의 꺼냄공정에 있어서 상기 배향충전 성형체가 상기 칸막이판과 함께 일체로 꺼내어지는 것을 특징으로 하는 것이다.또, 본 발명은 상기의 특징을 가지는 제조방법에 있어서, 상기 각 공정 중 급분공정과 충전공정은 동일한 장소에서 실시되고, 상기 급분공정 및 충전공정과, 상기 배향공정과, 상기 꺼냄공정과, 상기 소결공정이 각각 다른 작업장소에서 실시되는 것을 특징으로 하는 것이다.또, 본 발명은 상기의 특징을 가지는 제조방법에 있어서, 상기 급분공정과, 상기 충전공정과, 상기 배향공정과, 상기 꺼냄공정이 단일의 챔버 내 또는 통기적으로 연결된 복수의 챔버 내에서 수행되고, 해당 단일 또는 복수의 챔버 내가 불활성 가스로 채워져 있는 것을 특징으로 하는 것이다.또, 본 발명은 상기의 특징을 가지는 제조방법에 있어서, 상기 칸막이판 조립공정이 상기 급분공정 전에 수행되고, 상기 칸막이판 조립공정과 상기 급분공정이 동일 챔버 내에서 수행되는 것을 특징으로 하는 것이다.또, 본 발명은 상기의 특징을 가지는 제조방법에 있어서, 상기 몰드가 2장의 측판과 2장의 단판(端板)으로 수행되는 측벽과, 1장의 저판으로 수행되는 것을 특징으로 하는 것이다.또, 본 발명은 상기의 특징을 가지는 제조방법에 있어서, 상기 몰드의 내부 양단에, 자극을 구비하는 것을 특징으로 하는 것이다.또, 본 발명은 상기의 특징을 가지는 제조방법에서의 꺼냄공정에 있어서, 상기 배향충전 성형체가 상기 칸막이판 및 상기 자극과 함께 꺼내어지는 것을 특징으로 하는 것이다.또, 본 발명은 상기의 특징을 가지는 제조방법에서의 소결공정에 있어서, 상기 배향충전 성형체가 상기 칸막이판과 함께 소결되는 것을 특징으로 하는 것이다.또, 본 발명은 상기의 특징을 가지는 제조방법에서의 소결공정에 있어서, 상기 배향충전 성형체가 상기 자극과 함께 소결되는 것을 특징으로 하는 것이다.또, 본 발명은 상기의 특징을 가지는 제조방법에서의 소결공정에 있어서, 상기 배향충전 성형체가 상기 칸막이판/상기 자극으로부터 분리되고, 1개 1개 흩어진 상태에서 소결되는 것을 특징으로 하는 것이다.또, 본 발명은 상기의 특징을 가지는 제조방법에서의 꺼냄공정에 있어서 상기 배향충전 성형체를 꺼낸 후의 몰드가 상기 칸막이판 조립공정 또는 상기 급분공정에 반송되어 재이용되는 것을 특징으로 하는 것이다.또, 본 발명은 상기의 특징을 가지는 제조방법에서의 상기 배향공정에서 인가되는 자계가 펄스자계인 것을 특징으로 하는 것이다.본 발명의 자기 이방성 희토류 소결자석의 제조장치는 불활성 가스로 채워진 단일 또는 통기적으로 연결된 복수의 챔버 내에, 2분할 이상으로 분할된 측벽을 가지는 몰드에 합금분말을 급분하는 급분장치와, 상기 합금분말을 상기 몰드 중에 충전해서 충전 성형체를 제작하는 충전장치와, 상기 충전 성형체에 자계를 인가하고, 그 충전 성형체의 합금분말을 배향시켜 배향충전 성형체를 제작하는 배향장치와, 상기 몰드의 측벽을 상기 배향충전 성형체에서 떼어 놓고, 상기 배향충전 성형체를 상기 몰드로부터 꺼내는 꺼냄 가동부재와, 꺼낸 상기 배향충전 성형체를 소결로에 반송하는 반송장치를 구비하고 있는 것을 특징으로 한다.또, 본 발명은 상기의 특징을 가지는 제조장치에 있어서, 상기 충전 성형체에 인가되는 자계가 펄스자계인 것을 특징으로 하는 것이다.또, 본 발명은 상기의 특징을 가지는 제조장치에 있어서, 상기 배향충전 성형체를 꺼낸 후의 상기 몰드의 측벽을, 상기 급분장치로 되돌리는 반송장치를 구비하고 있는 것을 특징으로 하는 것이다.또, 본 발명은 상기의 특징을 가지는 제조장치에 있어서, 추가로, 상기 몰드의 측벽에 칸막이판을 조립하는 칸막이판 조립장치와, 상기 배향충전 성형체를 꺼낸 후의 상기 몰드의 측벽을, 상기 칸막이판 조립장치로 되돌리는 반송장치를 구비하고 있는 것을 특징으로 하는 것이다.또, 본 발명은 상기의 특징을 가지는 제조장치가 추가로, 소결로를 구비하고, 상기 소결로가 상기 반송장치에 연결되어 있는 것을 특징으로 하는 것이다.본 발명의 자기 이방성 희토류 소결자석의 제조장치는 급분장치, 충전장치, 배향장치, 및 반송장치를 내부에 구비하는 불활성 가스로 채워진 하나 또는 통기적으로 연결된 복수의 챔버와, 추가로 꺼낸 배향충전 성형체를 소결하는 소결로를 내부에 구비하는 챔버가 밀폐통로로 연결된 구조를 가지고, 전체 제조공정을 실시할 수 있다.소결로의 내부는 통상 진공상태로 고온이 되므로, 다른 장치가 설치된 챔버측에 형성하는 것은 곤란하다. 그러나 다른 장치가 설치된 챔버와 소결로를 구비한 챔버를 밀폐통로로 연결하면, 제조과정 도중에 반응성이 높은 합금분말을 용기로부터 꺼낼 필요가 없어지므로 실용상 편리하다.본 발명의 자기 이방성 희토류 소결자석의 제조방법에서는 2분할 이상으로 분할된 측벽을 가지는 몰드의 조립(칸막이판이 있는 경우에는 칸막이판의 조립을 포함한다.)도 다른 공정과 동일하게 동일한 불활성 가스 분위기 중에서 수행될 수 있다. 본 발명의 자기 이방성 희토류 소결자석의 제조장치는 추가로, 몰드 조립장치및/또는 칸막이판의 조립장치를 내부에 구비하면, 몰드를 조립하는 것도 칸막이판을 조립하는 것도 동일 챔버 내에서 상기의 순서로 실시할 수 있다. 또, 배향충전 성형체를 몰드로부터 꺼내는 공정에 있어서, 몰드의 측벽이 분해되지 않는 경우(측벽이 스프링 가압되어 있어서, 꺼냄 후에 원래의 형상으로 자동적으로 되돌아 가는 경우 등)는 몰드 조립장치는 불필요하기 때문에, 몰드에 칸막이판을 조립하는 장치만을 구비할 수 있다. 꺼냄공정에서 분해된 몰드를, 동일 분위기 내에서 다시 조립 재이용 할 수 있으면, 몰드를 빼고 넣는 수고를 생략할 수 있을 뿐만 아니라, 몰드의 재이용이 용이하게 되므로, 준비하는 몰드의 개수를 감소시킬 수 있고, 제조공정의 합리화가 가능하게 된다.본 발명의 제조방법에 있어서, 급분공정, 충전공정, 배향공정, 및 꺼냄공정을 불활성 가스 분위기 중에서 실시하는 것은 합금분말은 반응성이 높고 산화되기 쉽기 때문이다. 합금분말은 공기 중에서는 발화하는 경우도 있다. 불활성 가스 분위기란 예를 들면 질소가스 분위기나 아르곤가스 분위기를 말하고, 산소나 물을 극력 저감시킨 분위기를 말한다. 또, 소결공정은 통상 진공 중 혹은 감압 중에서 실시된다. 또, 급분공정, 충전공정, 배향공정, 및 꺼냄공정을 반복해서 배향충전 성형체(적층블록)을 1000∼2000개 제조하고나서 소결공정을 실시할 수도 있다.(몰드)본 발명의 제조방법에서 사용할되는 몰드는 2분할 이상으로 분할된 측벽과 저판을 사용해서 그때마다 조립되는 것(조립몰드)일 수도 있고, 대향해서 위치하는 측벽이 배향충전 성형체를 꺼낼 때에 외측방향으로 이동 가능한 상태에서 스프링 가압된 구조를 가지는 것(측벽 가동몰드)일 수도 있다. 본 발명에서는, 나중에 수행되는 충전공정에 있어서 몰드를 낙하시킬 때에, 저판이 측벽으로부터 분리되지 않도록, 저판과 스페이서, 측벽이 에어 실린더에 의해 고정되고, 에어 실린더를 포함시킨 전체가 저판 하면에 접하도록 부착되어 있는 캠의 구동에 의해 상하해서, 저판 상면의 분말이 고밀도화하는 구조로 하는 것이 일반적이다. 본 몰드에는 충전공정이 종료한 후의 몰드 상면을 덮기 위한 덮개판을 장착할 수 있다.본 몰드는 내부에 칸막이판을 구비할 수 있다. 1 또는 복수의 칸막이판에 의해 내부를 복수의 공동으로 구분하면, 공동의 수 만큼의 소결자석을 하나의 몰드에서 한번에 제조할 수 있다. 복수의 칸막이판은 전부 서로 평행하게 두고, 공동은 배향의 방향으로 일렬로 세우는 것이 배향공정을 용이하게 하기 위해서 바람직하다. 칸막이판을 형성했을 경우, 공동의 수는 2∼100개로 할 수 있지만, 5∼70개 정도가 바람직하다. 공동 수를 많게 해서 길게 일렬로 세우면, 배향의 흐트러짐을 억제하는 효과가 있어, 생산성을 높일 수 있다.몰드 내부의 각 공동 각각에 있어서, 1개의 소결자석을 제조한다. 금형 프레스법의 경우와 같이 큰 괴상품(塊狀品)을 제조하고, 소결 후 슬라이스해서 박육판상품으로 하는 것은 아니다. 본 발명에서는 박판상 자석을 제조하기 위해서, 슬라이스 공정은 필요로 하지 않는다.소결공정 전의 꺼냄공정에서는 우선 덮개판을 제거하고, 이어서 측벽을 따로따로 흩어지게 하거나, 혹은, 측벽을 서로 외측 방향으로 떼어 놓도록 해서 이동시키면, 속에 수납되어 있었던 배향충전 성형체를 칸막이판과 함께 꺼낼 수 있다.소결 몰드를 반복해서 사용하는 종래의 PLP법에서는 기계적 강도의 확보를 위해서 칸막이판의 판 두께를 현저하게 작게 할 수는 없었다. 그러나 몰드를 소결 전에 해체하는 본 발명의 방법에서는 칸막이판을 얇게 할 수 있다. 이 두께를 0.5mm 이하로, 게다가, 0.3mm 이하가 바람직하다. 이렇게 얇게 해도 합금분말 충전 시나 합금분말 배향 시에 칸막이판에 걸리는 응력에 충분하게 견딜 수 있다.칸막이판의 기계적 강도의 한계로부터 칸막이판의 두께의 한계는 0.1mm이다.칸막이판의 소재는 철, 규소강판, 스테인리스, 파마로이 등의 철합금, 몰리브덴이나 텅스텐 등의 고융점 금속, 카본, 각종 세라믹 등에서 선택된다. 철합금제의 칸막이판은 소결공정에서 합금분말과의 용착을 피하기 위해서, 인산염 처리, 크로메이트 처리, 흑염색, 패시베이션 처리 등의 화성처리나, 실리콘 수지를 도포해서 가열처리, 기타 수지를 도포한 표면에 그래파이트 분말을 도포한 후에 가열 베이킹을 실시하는 것이 바람직하다. 카본제의 칸막이판에는 코팅은 불필요하다. 철합금제의 칸막이판은 정밀펀칭법 등으로 저렴하게 제작할 수 있으므로 일회용으로 할 수 있다.몰드의 내부 양단에는 칸막이판과 평행하게, 자극을 둘 수 있다. 자극은 합금분말에 걸리는 자계를 균일화해서 그 배향방향을 같게 하는 효과를 갖는다. 자극은 철이나 규소강 등의 소결에 의해 변형하지 않는 소재로 만들어 두면, 소결 시에, 해체할 필요가 없다. 자극은 소결체 중의 자성입자의 배향방향을 같게 해서, 소결체의 품질향상에 유용해서 바람직하다. 그러나 자극이 없어도 배향의 흐트러짐을 무시할 수 있는 경우에는 필요하지 않다. 자극의 소재는 강자성체의 성질을 가지는 순철, 규소강, 자성 스테인리스 등의 철합금이 바람직하다. 자극은 이것들의 금속을 기계 가공하는 것에 의해, 또는 박판의 적층, 분말의 소결체, 분말의 용기충전 등에 의해 제작된다. 자극은 직방체나 선단이 평평한 사각뿔형상 등의 형상으로 한다. 자극의 두께는 공동 1개의 칸막이판에 수직방향 길이가 표준이다.(몰드의 형(型) 조립공정/칸막이판 조립공정)2 이상으로 분할된 측벽을 가지는 몰드를 준비하고, 몰드 내부에 칸막이판과 필요에 따라서 자극을 조립한다. 또, 이 몰드에는 저판을 급분공정에서 조립할 수 있다. 단, 본 발명의 제조방법에서 사용되는 몰드는 도 1에 나타내는 바와 같은, 측벽과 저판이 1개 1개의 부품으로 분해 가능한 구조의 것에 한정되지 않고, 2 이상으로 분할된 측벽이 서로 외측방향으로 이동 가능한 상태에서 일체화된 구조를 가지는 것일 수도 있고(측벽이 저판에 일체화되지 않고 있으므로, 급분공정 시에는 별도로 준비한 저판 상에 측벽을 두어서 사용한다.), 이 경우에는, 배향공정 후의 충전 성형체를 몰드로부터 꺼낸 후, 측벽을 원래의 위치로 되돌리면 되기 때문에, 상기의 형 조립공정은 불필요하다. 몰드의 측벽이 일체화된 구성의 예로서는 예를 들면 도 14에 나타내는 몰드 양단의 연결구조를 들 수 있다. 이 구성에서는 몰드 측벽은 스프링으로 연결되고 있고, 몰드 내측에 기구를 삽입해서 열면, 측벽이 열리고, 몰드 측벽 내측에 끼워져 있는 물품을 꺼낼 수 있게 된다.(급분공정)급분공정 이후는 합금분말을 취급하므로, 불활성 가스 분위기 내에서 실시해야만 한다. 몰드 상에 급분 스페이서를 두고, 이 공간에 소정량의 합금분말을 투입한다. 급분 스페이서는 급분 시의 합금분말의 부피밀도가 충전 완료시의 부피밀도보다 작고 부피가 크기 때문 필요하다.합금분말의 소정량(중량)은 몰드의 공동 내 부피와 충전후의 합금분말의 충전밀도로부터 계산할 수 있다. 충전 후의 합금분말의 충전밀도는 너무 높으면 자기장 배향을 할 수 없고, 너무 낮으면 소결 후의 소결체 밀도를 높게 할 수 없다. 분말마다 최적 충전밀도(일반적으로, 이론밀도의 45∼55% 미만 정도)가 실험적으로 정할 수 있다. 급분 스페이서의 높이는 소정량과 원료 합금분말의 밀도로부터 소정량의 합금분말의 투입 시 부피가 요구되므로, 미리 계산 할 수 있다. 여기에 충전밀도란 충전이 완료했을 때의 부피밀도를 말한다.(충전공정)몰드과 스페이서로 구획되는 공동 내에 투입된 합금분말은 도 4에 나타내는 바와 같은 압입 펀칭부재를 몰드의 상방측에 올려놓은 후, 이 상태의 몰드를 일정한 높이에서 반복해서 낙하시켜서 충격을 부여하고, 점차로 밀도를 올려 부피를 축소시킨다. 합금분말의 밀도를 균일하게 상승시키기 위해서는 몰드의 낙하거리를 3∼15cm 정도로 하는 것이 바람직하고, 5∼10cm 정도가 특히 바람직하다. 또, 몰드의 낙하 회수로서는 5∼20회 정도가 일반적이고, 10회 전후(8∼12회 정도)가 바람직하다. 상부에 펀칭부재의 무게가 가해진 상태에서 반복해서 몰드를 낙하시키는 것에 의해, 몰드 공동 내의 상부와 하부의 합금분말의 밀도차가 발생하기 어려워 지고, 균일한 충전을 달성할 수 있다. 예정된 밀도가 되면, 즉 합금분말이 전부 몰드 내에 수습되면, 충전의 완료이다. 이때 합금분말의 충전밀도는 당초의 설정값이 되어 있다. 이 상태의 합금분말은 약간의 기계적 강도를 가지고, 형상을 자기 유지할 수 있다. 이것을 충전 성형체라고 부른다.칸막이판을 얇게 해 두면, 칸막이판으로 구분된 각 공동에 합금분말을 균일하게 충전하는 것이 용이하게 된다. 칸막이판이 두꺼우면, 칸막이판 상단부에 분말이 올라가는 것을 피하기 위해서, 하나하나의 공동마다 급분 스페이서를 형성해서 분말을 충전할 필요가 있다. 다수 개의 공동을 가지는 몰드에서는 다수 개의 급분 스페이서가 있기 때문에 급분량의 편차가 충전량의 편차가 된다. 칸막이판이 얇으면 칸막이판의 상단부에 올라가는 분말량이 적으므로, 하나의 몰드 내의 모든 공동에 대해서 1개의 급분 스페이서로 충분하다. 추가로, 칸막이판의 상부단면을 첨예한 형태로 하면, 칸막이판 상에 분말이 올라가는 것을 더욱 방지할 수 있다.스페이서로 둘러싸인 하나의 공간에 합금분말을 급분하는 것에 의해, 모든 공동에 균일하게 합금분말을 충전할 수 있다. 하나의 큰 공간에 균일하게 분말을 충전하는 것에 비해서, 작은 다수 개의 공동에 각각 충전하고, 각 공동의 충전량의 편차를 작게 하는 것이 곤란한 것은 당연하다. 하나의 공간인 경우에는 분말의 중량을 칭량해서 급분해서 급분 중량의 편차를 극소하게 하는 것도, 칭량이 몰드 1개에 대해서 1회로 끝나는 점과, 칭량중량이 큰 점으로부터 용이하게 실현할 수 있다. 충전되는 합금분말의 충전 성형체의 주면(면적이 큰 면)은 칸막이판에 병행이고, 충전개시로부터 충전종료까지의 분말 상면의 이동거리가 크고, 다소의 밀도의 편차는 충전 중에 완화되므로, 이 균일화의 효과는 크다. 칸막이판이 얇아도, 인접하는 공동의 충전밀도차가 작으므로, 그 압력차로 칸막이판이 만곡되는 경우는 없다.몰드의 각 공동의 충전량의 편차를 작게 할 수 있으면, 소결 후의 소결체의 치수 편차를 작게 할 수 있고, 소결 후의 기계가공을 최소한으로 할 수 있다. 이렇게 다수 개의 공동에 동시에 합금분말을 충전할 수 있으며, 또 공동 사이의 충전 편차를 작게 할 수 있는 것은 하나의 급분 스페이서와 매우 얇은 칸막이판을 구비한 몰드를 사용할 수 있기 때문이다.(배향공정)충전 성형체를 유지하는 몰드를 배향장치 내의 평판에 올려 놓고, 덮개판을 덮는다. 또, 급분ㆍ충전공정에서 사용한 몰드의 저판은 배향장치 내로 가져오는 필요는 없다. 충전공정 후는 저판이 없어도 충전 성형체가 몰드 측벽으로부터 빠져서 떨어지는 경우가 없기 때문에, 몰드의 측벽과 그 중의 충전 성형체만을 배향장치 내로 운반하고, 별도의 저판 상에 두어 배향공정을 실시할 수 있다. 배향공정에서는 충전 성형체에 펄스자계를 인가해서 합금분말을 배향시켜 배향충전 성형체를 제작한다. 배향충전 성형체는 형상 유지성이 있어 작은 기계적 자극으로는 변형ㆍ붕괴되지 않는다.소결자석은 통상 박판상이고, 자계는 소결자석의 박판에 수직방향으로 인가한다. 합금분말 성형체에서도 하나하나의 칸막이판으로 구분된 성형체는 박판상이고, 박판상 성형체의 주면에 수직방향으로 펄스자계를 인가해서 분말을 배향시킨다. 본 발명에 있어서의 구성에서는 박판상 성형체에서도 다수의 성형체를 일렬로 늘어 세워서 동시에 자계 배향하므로, 자화 방향으로 수직의 단면적에 대한 자화 방향길이를 크게 할 수 있고, 그 결과적으로, 배향의 휨이 작고, 따라서 소결체의 배향에 기인하는 변형도 작게 할 수 있다.전자석에 의한 정자계보다, 공심(空心) 코일을 사용하는 펄스자계 쪽이 강한 자계를 걸 수 있다. 강한 자계를 인가하는 것이 분말을 구성하는 입자의 결정축을 일방향으로 가지런하게 할 수 있으므로, 소결 후의 자기특성이 향상한다.본 발명에서 사용하는 펄스자계에 대해서 설명한다. 금형 프레스법으로 자석분말을 배향할 때, 배향자계는 펀치가 움직여서 분말을 압축하는 시간대 전체에 걸쳐서 인가해 두어야만 한다. 그 시간은 통상 20초 이상, 최단으로도 10초는 걸린다. 그 시간대 계속해서 인가하는 배향 자계의 세기는 1 .5테슬라 정도, 최대로도 2테슬라가 한도이다. 그것은 분말이 충전된 금형을 포함하는 공간에 인가할 수 있는 직류자계의 세기는 2테슬라가 실현할 수 있는 상한이기 때문이다. 본 발명에서는 몰드에 고밀도로 충전된 자석 합금분말을 배향하는데 2테슬라로는 부족하다. 본 발명에 있어서 펄스자계를 사용하는 것은 자계를 인가하고 있는 시간을 짧게 해도, 2테슬라 이상의 고자계를 인가하기 위해서이다. 본 발명에 있어서, 인가 자계의 세기의 바람직한 범위는 3테슬라 이상이며, 포화자화에 대한 잔류자화의 비율이 93% 이상의 고배향을 얻기 위해서는 3 .5테슬라, 추가로 95% 이상의 고배향을 얻기 위해서는 4테슬라 이상이 필요하다. 본 발명에서는, 통상, 컨덴서 뱅크에 비축한 전하를 단시간에 방전해서 상전도 공심 코일에 대전류를 흘려서 고자계를 발생시킨다. 1회의 펄스자계의 폭은 통상 lms에서 1초까지의 사이이다. 펄스 전류의 파형으로서는 직류(일방향)의 펄스파형일 수도 있고, 교류감쇠파형일 수도 있다. 직류 펄스와 교류 펄스의 양자의 파형의 펄스자계를 조합시킬 수도 있고, 최근 발달하고 있는 고온 초전도 공심 코일에 대전류를 흘려서 고자계를 발생시킬 수도 있다. 초전도에서는, 단시간의 전류변화는 너무 어려우므로 1초 이상의 자계 인가로도 좋다. 그러나 공정의 능률을 고려해서 자계를 인가하는 시간은 10초 이하인 것이 바람직하다.(꺼냄공정)꺼냄공정에서는 몰드를 구성하는 측벽을 배향충전 성형체에서 떼어 놓고, 몰드로부터 배향충전 성형체를 꺼낸다. 칸막이판가 있는 경우에는, 배향충전 성형체는 칸막이판과 함께 꺼낸다. 자극을 사용하는 경우에는, 자극도 동시에 꺼낼 수도 있다. 구체적으로는 몰드의 측벽을 해체하고, 저판 상의 배향충전 성형체를 소결용 대판(이하, 단지 대판(臺板)이라고 한다.)으로 이동시킨다. 또, 대판은 소결온도에 견디는 재료로 만들어져 있다. 또, 몰드의 저판이 소결온도에 견디는 재료로 만들어져 있는 경우에는, 몰드의 저판을 대판으로 사용할 수도 있다.또, 꺼냄공정은 배향공정과 다른 장소에서 실시되지만, 배향공정에서 사용한 저판은 꺼냄공정을 실시하는 장소로 가져올 필요는 없고, 꺼냄장소에 준비된 별도의 저판 상에 몰드의 측벽과 그 중의 배향충전 성형체를 두고 꺼냄공정을 실시할 수도 있다. 이 배향충전 성형체 또는 배향충전 성형체와 칸막이판의 적층블록을, 대판에 태워서 소결로로 반송한다. 합금분말의 충전밀도가 일정값 이상으로 높고, 또, 대판을 기울이거나, 강한 진동을 가하거나 하지 않도록 조심하면, 배향충전 성형체는 충전된 상태의 형상을 계속해서 유지한다.합금분말의 배향충전 성형체의 형태가 무너지지 않기 위해서 필요한 충전밀도는 분말의 평균입경, 입자의 형상, 분말로의 윤활제 첨가의 유무와 첨가량 등에 의해 크게 변한다. 표준적은 희토류 소결자석용 배향충전 성형체의 형상유지를 위해서 필요한 합금분말의 충전밀도는 그 합금의 이론밀도의 적어도 35%정도 이상이 아니면 안되다. 윤활제가 첨가된 분말에서는 이 값은 40%정도 이상이 된다. 이렇게, 합금분말을 소결 몰드에 일정값 이상의 충전밀도로 충전하면, 합금분말의 입자끼리가 뒤얽히어 그 형상이 유지된다.이 합금분말의 형상유지는 합금분말의 충전밀도를 높게 하는 것에 부가해서, 합금분말에 자계를 인가해서 배향시키는 것에 의해 강화된다. 이것은 합금분말을 자기를 띠게 하는 것에 의해, 입자 간의 상호 작용이 증대하기 때문이다.(소결공정)배향충전 성형체 또는 배향충전 성형체와 칸막이판의 적층블록을 대판에 태워서 소결로로 반송해서 소결한다. 몰드가 해체되기 때문에, 몰드를 해체하지 않는 종래의 PLP법의 경우보다 소결로 내에서의 제품의 용적효율이 높아 생산성이 높다. 또, 몰드가 해체되어 있는 분, 열용량이 작게 온도분포가 균일화되는 것이나, 합금분말로부터 발생하는 가스의 배기성이 좋기 때문에, 소결에 기인하는 변형이 작고 특성의 편차도 작다.배향충전 성형체 또는 적층블록을 고온에서 소결하고, 소결자석으로 한다. 몰드가 없어도 배향충전 성형체의 형상은 유지되고, 승온과 함께 소결이 진행된다. 소결온도와 소결시간은 합금분말의 조성이나 입경을 바탕으로 적당하게 결정한다. Nd-Fe-B계 희토류 소결자석의 경우, 전형적인 소결온도는 900∼1100℃ 정도이고, 전형적인 소결시간은 승온 시간을 포함해서 10∼40시간 정도이다.소결 종료 후, 적당하게 방냉해서 제조장치로부터 꺼내면, 소결체가 수득된다.(기타 공정)본 발명의 자기 이방성 희토류 소결자석의 제조장치에는 각 공정 사이에서 몰드에 유지된 합금분말이나 해체된 몰드부재를 반송하는 반송장치를 구비하는 것이 바람직하다. 본 발명에서는 통상, 급분공정과 충전공정은 동일한 장소에서 실시할 수 있지만, 그 이외의 공정은 각각 별도의 장소에서 수행되기 때문이다. 상기한 바와 같이 몰드의 저판은 반송할 필요는 없고, 각각의 장소에서 다른 저판을 사용할 수 있다. 꺼냄공정에서 배향충전 성형체를 꺼낸 후의 몰드를 즉시 칸막이판 조립공정 또는 급분공정으로 반송하면, 공정전체로서 몰드의 필요 개수가 대폭 감소한다. 몰드가 소결 과정에서 장시간 속박 받지 않기 때문에 이것이 가능하게 된다.(전반적 특징)본 발명의 자기 이방성 희토류 소결자석의 제조방법 및 제조장치는 급분공정으로 충전공정과 배향공정을 거쳐서 꺼냄공정에서 배향충전 성형체가 몰드에서 꺼내어 져서 1회의 사용이 끝나고, 그 후에 몰드가 반복해서 사용되는 점에 최대의 특징이 있다. 본 발명에 있어서의 몰드 측벽이 올려지는 저판은 급분ㆍ충전공정, 배향공정, 꺼냄공정 마다 다른 판을 사용할 수 있다.금형 프레스법에서는 금형에 합금분말을 넣어 그것을 상하로부터 수백 kg/㎠ 이상의 큰 압력을 걸어서 부피밀도 55% 정도 이상의 고밀도압분 성형체를 만든다(특허문헌 3). 이러한 큰 압력을 거는 것은 압분 성형체의 취급을 용이하게 하기 위해서이지만, 55% 정도의 밀도가 된 다음에는 자기장에 의한 배향이 곤란하기 때문에 가압 전부터 가압 중에 걸쳐서 정자장 내에서 배향시킨다. 또, 이러한 큰 압력을 받는 금형의 측벽은 일체로 튼튼하게 만드는 것이 일반적이다.이에 대해서 본 발명의 방법에서는 합금분말을 10∼20kg/㎠ 정도로 눌러서 부피밀도 45% 정도의 충전 성형체를 만든다. 이 정도의 압력으로밖에 누르지 않으므로, 측벽을 분할할 수 있는 몰드를 사용할 수 있다.금형 프레스법에서 예외적인 방법으로서는 예를 들면 특허문헌 7에 기재되는 방법을 들 수 있다. 이 방법에서는 분할 금형에 급분 후, 금형을 닫고, 분말에 압력을 가해서 고밀도화시킬 때에, 정자계를 걸어서 분말의 방향을 같게 한다. 이 방법에서는 압력을 가해 가는 사이 쭉 자계를 인가해 둘 필요가 있으므로 정자계가 인가된다. 또, 금형은 한 곳에 고정되어 있으므로, 분말의 충전과, 분말에 자계를 걸어서 배향하는 곳은 동일한 장소에서 수행된다. 이 특허문헌 7에 기재된 방법의, 본 발명에서 본 결점은, 프레스기를 사용하므로, 장치가 대형화 되고, 본 발명과 같이, 장치 전체를 저산소화하는 것이 어려운 점, 및 본 발명과 같이 칸막이판을 사용해서 공동을 다수 개로 구분하고, 배향 성형체 제작의 생산성을 올리는 것을 할 수 없는 점이다. 본 발명의 방법과 비교해서 금형 프레스법은 몰드의 형 조립공정이나 분할형으로부터의 꺼냄공정이 없고, 정자계 중에서 충전해 가압하는 것 등의 점에서, 본 발명의 방법과 다르다. 금형 프레스법에서는 큰 괴상 소결체를 얻어 슬라이스해서 판상품으로 하지만, 본 발명의 방법에서는 처음부터 1개1개의 판상품을 제조할 수 있다는 점에서도 다르다.또, 금형 프레스법에서는 급분공정, 충전공정과 배향공정이 같은 장소에서 수행되고, 특히 충전공정과 배향공정이 동시에 실시된다. 본 방법과 PLP법은 본 방법이 합금분말을 몰드로부터 꺼내서 소결하는 것에 대해, PLP법에서는 몰드마다 소결하는 점에서 다르다. 처음부터 1개 1개의 판상품을 제조할 수 있다는 점에서 양쪽법은 동일하다. 본 방법에서는 몰드를 소결공정에 반입하지 않으므로, 몰드의 필요 수가 작고, 몰드의 수명이 길고, 손질의 수고도 적다.본 발명에서는 몰드는 소결온도에 폭로되지 않으므로, 강도가 낮아도 좋고, 각부의 두께를 작게 할 수 있다. 이 효과는 [0023], [0029], [0030]에서 설명했다. 또, 금형 프레스법에는 횡자기장 프레스법과 종자기장 프레스법이 있고, 종자기장 프레스법에서는 박판상 자석의 성형체가 성형 가능하다.그러나 종자기장 성형법에서는 고배향의 성형체를 제작할 수 없으므로, 그다지 사용되지 않고 있다. 상술한 금형 프레스법은 전부 횡자기장 성형법에 대해서 기술하고 있다.희토류 소결자석에는 Nd-Fe-B 소결자석과 Sm-Co계 소결자석이 있다. 지금까지 설명한 것은 양자에 적용할 수 있다. Sm-Co계 소결자석의 경우도, 몰드에 충전하는 Sm-Co 합금분말은 진밀도의 35∼55%로 하고, 50% 이하로 하는 것이 바람직하다. 이 밀도까지 충전하고, 자계 배향 후 몰드를 해체해서 소결하면, Nd-Fe-B 소결자석과 동일하게 Sm-Co계 소결자석을 얻을 수 있다.Sm-Co계 소결자석용 합금분말의 소결온도는 1200℃에 달하는 고온이다.그 때문에 종래의 같은 몰드를 반복해 사용해서 소결하는 종래의 프레스리스법(PLP법)에서는 어떤 재료로 몰드를 만들어도, 몰드의 손상이 너무 격렬해서 양산 기술로서의 적용이 곤란하다. 본 발명의 몰드 해체식 PLP법에서는 소결온도가 높은 것은 전혀 문제가 되지 않는다. 본 발명의 몰드 해체식 PLP법은 Nd-Fe-B 소결자석에도 Sm-Co 소결자석에도 양산 기술로서 적용 가능하다.
[ 발명의 효과 ]
희토류 소결자석의 제조에 있어서 조립 몰드를 사용해서 몰드를 소결공정에 반입하지 않는 것으로 하면, 몰드 부재를 꺼냄공정으로부터 민첩하게 급분공정(또는 형 조립공정)으로 되돌릴 수 있어 공정 전체로서 필요한 몰드 갯수가 대폭 감소하는, 이것에 의해 몰드 비용을 대폭 저감할 수 있다. 이것은 대량생산 기술로서는 소결공정은 수십 시간이 필요하지만, 급분, 충전, 배향 등의 공정은 합쳐서 5분 정도로 끝낼 수 있기 때문이다.희토류 소결자석의 제조에 있어서 조립 몰드를 사용해서 몰드를 소결공정에 반입하지 않으면, 몰드에 소결의 고온에 견딜 수 있는 것 같은 기계적 강도가 요구되지 않게 된다. 그 결과, 몰드를 구성하는 부품의 두께를 작게 할 수 있고, 몰드의 제조단가를 내릴 수 있다. 조립 몰드는 고온에 폭로되지 않으므로, 파손이나 변형의 리그크가 없고, 몰드의 수명이 연장되는 것 이외에, 몰드 사용 후의 몰드의 보수관리에 들어가는 비용을 절감할 수 있다. 그 결과, 희토류 소결자석의 제조원가를 종래법에 비해 현저하게 저하시킬 수 있다.이 방법에 의해 직사각형 편판품, 이형상 편판품, 만곡한 세그먼트상 평판품 등의 판상품을 다수 개 동시에 효율적으로 생산할 수 있다.합금분말과 칸막이판의 적층블록만을 소결함으로써, 소결로 단위 부피당의 소결체의 제조갯수를 비약적으로 증가시킬 수 있고, 생산효율이 상승한다. 또 배향충전 성형체가 소결 중에 발생시키는 가스의 배기성이 향상하고, 온도분포도 개선되므로, 소결체의 자기특성이 향상한다.칸막이판을 구비하는 몰드를 사용하면, 슬라이스 공정을 거치는 않아, 하나의 몰드에서 복수 개의 소결자석을 동시에 제조할 수 있다.몰드의 공동 수를 많게 하면, 하나의 몰드에서 다수의 소결체를 제조할 수 있다. 공동 수를 많게 하면 배향공정에서의 배향길이(배향방향에서의 길이)가 길어지고, 배향 코일의 공동 단면적(배향방향으로 수직의 면에서의 단면적)에 대한 길이의 비율도 커지므로, 배향시의 적층블록 양단부에서의 자력선의 휨을 최소로 할 수 있기 때문에 부내충전 성형체의 배향의 휨을 저감시킬 수 있다.칸막이판을 얇게 할 수 있으므로, 희토류 소결자석용 합금분말을 몰드의 복수의 공동에 똑같이 충전하는 것이 용이하게 된다.몰드 중에 충전되는 합금분말의 충전밀도를 일정값 이상으로 높게 해 두면, 종래의 기술상식에 반해서 배향충전 성형체의 형상이 소결 전후의 취급 중이나 소결 중에 무너지는 경우가 없다.본 발명은 Nd-Fe-B 소결자석과 Sm-Co계 소결자석의 쌍방에 적용할 수 있다.
[ 도면의 간단한 설명 ]
도 1은 측벽 4분할 몰드의 일례의 조립과정을 나타내는 사시도이다.도 2는 측벽 4분할 몰드에 자극과 칸막이판을 삽입했을 때의 사시도이다.도 3은 급분공정: 합금분말 투입 직후의 몰드의 단면도이다.도 4는 충전공정: 평면 펀칭으로 합금분말을 꽉 누르고 있을 때의 몰드의 단면도이다.도 5는 충전공정: 그루브 펀칭으로 합금분말을 꽉 누르고 있을 때의 몰드의 단면도이다.도 6은 배향공정: 자계 중에 두어진 몰드의 단면도이다.도 7은 꺼냄공정: 몰드로부터 배향충전 성형체를 꺼내는 스텝을 나타내는 도면이다도 8은 소결공정: 소결 후의 대판상의 소결체의 상태를 나타내는 사진이다.도 9는 실시예 3: 적층블록을 저판 마다 대판 상에 올려 놓은 상태를 나타내는 도면이다.도 10은 실시예 4: 충전 성형체를 대판 상에 올려 놓은 상태를 나타내는 도면이다.도 11은 실시예 5: 아크 세그먼트판상 소결자석용 몰드에 분말을 충전했을 때의 상태를 나타내는 도면이다.도 12는 실시예 6: 선형평판상 소결자석용 몰드에 분말을 충전했을 때의 상태를 나타내는 도면이다.도 13은 실시예 7: 공동을 30개 가지는 조립 몰드를 나타내는 도면이다.도 14는 도 13의 몰드의 연결부분에 있어서의 단면구조를 나타내는 확대도이다.도 15는 희토류 소결자석 제조장치의 일례를 나타내는 도면이다.도 16은 도 15와는 다른 구성의, 본 발명의 희토류 소결자석 제조장치의 일례를 나타내는 도면이다.
[ 발명을 실시하기 위한 구체적인 내용 ]
본 발명의 실시예를 이하에 나타내지만, 본 발명은 실시예에 한정되는 것은 아니다. 희토류 소결자석으로서는 Nd-Fe-B 소결자석과 Sm-Co계 소결자석이 있다. 이하의 실시예에 있어서, Nd-Fe-B 소결자석의 결과는 기술적으로는 Sm-Co계 소결자석에도 적용할 수 있다.(합금분말의 제작)조성(중량분률)이 23.5%Nd, 5.5%Pr, 2.5%Dy, 0.89%Co, 0.99%B, 0.1%Cu, 0.25%Al, 잔부 Fe인 스트립캐스트 합금에 수소를 흡장시켜서 수소 크래킹을 수행하고 NdFeB 소결자석용 합금 조분말을 얻었다. 이 조분말을 질소가스에 의한 제트밀에 의해 분쇄해서 NdFeB 소결자석용 합금분말을 제작했다. 이 분말의 입자 사이즈는 레이저 회절ㆍ산란법에 의해 측정한 바, 평균입경 D50=4.2㎛이었다. 이 분말에 스테아린산 아연을 0.1중량% 첨가하고, 믹서로 교반혼합했다. 이하의 각 실시예에 있어서, 이 합금분말을 사용해서 소결자석의 제작을 실시했다.실시예[실시예 1](측벽 4분할 몰드의 형조립)시험 제작한 몰드의 측벽은 4분할되고 있고, 그 사시도를 도 1에 나타낸다.몰드는 1페어의 측판(11), 1페어의 단판(12)으로 수행되는 측벽 및 저판(13)에 의해 구성되어 있다. 측판(11)에는 칸막이판(14)과 자극(15)을 삽입하기 위한 그루브가 형성되어 있다. 본 측벽 4분할 몰드는 도면에 나타내지 않는 나사와 위치결정 핀을 사용해서 정확하게 조립할 수 있다. 본 실시예의 몰드는 비자성 스테인리스(SUS304)제의 것과 카본제의 것을 시험 제작했다. 전부 양호하게 기능했다.또, 측벽을 2분할로 하고, 1장의 측판과 1장의 단판을 서로 일체로 해도 좋지만, 4분할 하는 편이 사용하기 쉬웠다. 조립 후의 몰드에 판 두께 0.5mm의 카본제 칸막이판 6장과, 판 두께 5.9mm의 퍼멀로이제 자극 2장을 측판(11)의 그루브에 삽입하고, 공동을 5부분 형성했다. 이 사시도를 도 2에 나타낸다. 각 공동의 깊이는 20.0mm, 공동 개구부 길이방향의 변의 길이는 40.0mm, 공동 개구부 짧은 방향(칸막이판에 수직방향)의 변의 길이는 4.6mm이었다. 자극은 배향공정에서, 자계가 정확하게 칸막이판에 수직이 되도록 특히 양단의 공동에서 자계가 구부러지는 것을 방지하기 위해서 형성했다. 또, 자극이 합금분말과 접촉해서 소결 시에 용착되지 않도록 자극표면에도 칸막이판을 형성하고, 자극과 합금분말이 직접 접촉하지 않도록 배려했다.(급분공정)몰드 상부에 급분 스페이서(21)을 두었다. 본 실시예의 합금분말(20)의 급분 시의 밀도는 1.8g/㎤이고, 충전완료시의 충전밀도는 3.6g/㎤이기 때문에, 두어야만 할 급분 스페이서(21)의 높이는 계산으로 산출된다. 몰드의 내용적과 충전밀도로부터, 필요한 합금분말량은 66.2g로 계산할 수 있으므로, 이 양의 합금분말을 몰드 및 스페이서에 의해 구분된 공간에 투입했다. 합금분말(20)을 투입 직후의 몰드의 단면도를 도 3에 나타낸다.(충전공정)하면이 평평한 평저 압입 펀칭부재(평저 펀칭)(22)를 급분 스페이서(21)의 개구부에 삽입하고, 분말이 충전된 몰드에 급분 스페이서(21)를 세팅한 채, 도면에 나타내지 않은 대판 상에, 5cm의 높이에서 5회 낙하시켜서, 몰드 저판(13)을 대판에 세차게 내리치고, 평저 펀칭의 하면이 몰드의 약 2mm 상방에 달할 때 까지 충전했다. 이 상태를 도 4에 나타낸다.다음에 칸막이판의 상단에 대응하는 부분에 그루브를 형성한 그루브 압입 펀칭부재(그루브 펀칭)(23)를 사용해서 상기와 동일하게 대판 상, 5cm의 높이에서 5회 낙하시켜서, 전체 합금분말이 몰드에 수용되었을 때 충전을 종료했다. 이때의 합금분말의 부피밀도는 3.6g/㎤이고, 이 때의 몰드의 단면도를 도 5에 나타낸다.이 때의 펀칭부재의 무게는 240g, 충전면적은 10㎠이었다. 이렇게 해서 충전 성형체를 제작했다. 또, 상기의 가압은 펀치로 눌렀을 경우와 에어 실린더로 눌렀을 경우를 비교하고, 에어 실린더의 가압 압력과 단면적으로부터 추정했다.(배향공정)급분 스페이서와 펀치를 해체하고, 몰드 상면에 덮개판(16)을 나사를 사용해서 장착했다. 충전 성형체를 수용하고 있는 몰드를, 자계 배향용 코일 속으로 이동시켰다. 칸막이판에 수직의 방향에 4테슬라의 펄스자계를 인가했다.이때의 몰드 단면도를 도 6에 나타낸다. 도 6의 하부의 화살표는 자계의 방향을 나타낸다. 충전 성형체 내의 자석 합금분말을 배향시키고, 배향충전 성형체로 했다.(꺼냄공정)몰드를 구성하는 측벽을, 자석합금분말의 배향충전 성형체에서 떼어 놓고, 자극이 있는 배향충전 성형체와 칸막이판의 적층블록을 몰드로부터 꺼낸다. 우선 몰드의 덮개판을 해체하고, 이어서 측판(11)을 해체했다. 이 상황의 몰드 위에서 본 도면을 도 7의 상도에 나타낸다. 계속해서 단판(12)을 해체했다. 이 상황의 몰드를 위에서 본 도면을 도 7의 하도에 나타낸다. 이것들의 도면에 있어서, 아래에 보이는 네모난 판은 몰드 측벽의 하측에 배치된 저판이다. 측판과 단판을 해체하면 자극이 있는 배향충전 성형체와 칸막이판의 적층블록은, 저판 상에 탄 상태가 된다.(소결공정)적층블록을 저판에서 대판에 올려놓고, 소결로 중으로 이동했다. 대판으로서는 카본제의 것을 사용했다. 저판에서 대판으로의 이동은 정성스럽게 실시하면 적층블록이 무너지지 않는다. 소결로 전체를 터보 분자펌프로 배기 후, 승온속도 1℃/min에서 500℃까지 승온했다. 그 후 2℃/min으로 1040℃까지 승온했다. 그 온도에서 4시간 유지 후, 가열을 멈추고, 실온까지 냉각했다. 배향충전 성형체가 소결체가 된 적층블록을 소결로에서 대판과 함께 조용히 꺼냈다. 1장의 대판 상의 5장의 소결체는 대판 상에서 쓰러지지 않고 일정 간격으로 정렬하고 있었다. 소결체의 치수와 중량은 5개 전부 매우 가까운 값이었다. 대판상의 적층블록의 사진을 도 8(a)에, 적층블록으로부터 자극과 칸막이판을 해체한 상태의 사진을 도 8(b)에 나타낸다. 또 이 예의 5장의 소결체의 중량, 밀도, 치수의 비교를 표 1에 나타낸다. 이 표에서 Range(%)란 (Max-Min)/Max의 100배의 값을 말하고, 두께란 소결체가 휘어졌을 때, 그 휨을 포함한다. 치수의 측정에는 버니어 캘리퍼스를 사용했다.또, 표 2에는 공동 N0. 2 및 3의 소결체에 관한 자기특성(보자력(保磁力), 최대 에너지적, 잔류자속특성)의 측정결과가 나타나 있다. 이것들의 특성은 횡자기장 프레스법으로 수득되는 최고품질의 자석의 특성과 거의 동등하다.(제조과정의 합리화)쓸데 없은 경비를 생략하고, 제조과정을 합리화 하는 것은 현실적으로 중요하다.예를 들면, 저판을 어떻게 사용할 것인지의 연구의 1예를 나타낸다. 본 발명에서는 몰드 측벽의 하측에 배치되는 판은 모든 공정에서 필요한 것은 아니고, 급분공정, 충전공정과 배향공정에서 필요할 뿐이다. 충전공정에서 배향공정으로의 이동 시에는 해당 판은 없어도 반송 가능하다. 그 때문에 급분공정과 충전공정에 있어서 몰드 측벽의 하측에 배치되는 판과, 배향공정에 있어서의 판은 다를 수도 있다. 즉 저판은 급분공정과 충전공정의 장소에 1장 상설하고, 또 배향공정의 장소에 1장 상설하면, 반송할 필요가 없다. 이렇게 하면 전체 공정을 통해서의 몰드의 구성부품 수를 감소시킬 수 있고, 공정을 합리화할 수 있다.마찬가지로, 덮개판도 반드시 필요한 것은 배향공정뿐이므로 배향공정에 1장 상비해서 두어 사용할 수 있다. 이러한 합리화안은 필수적이지는 않지만, 구체적으로는 여러 가지의 합리화의 방책이 있다.[실시예 2]실시예 1의 자극 대신에 동일 사이즈의 수지의 판을 사용하고, 자극효과를 검증했다. 자극을 사용하지 않으면 배향공정에서의 자계가 일정한 것으로부터 약간 어긋나, 특히 양단의 배향충전 성형체의 배향이 흐트러진다. 그 효과를 본 것이다.수지의 판을 사용해서 급분ㆍ충전ㆍ배향의 각 공정을 실시하고, 소결공정 전에 수지의 판을 해체한 점을 제외하고, 실시예 1과 동일하게 실시했다. 소결 후의 5장의 소결체의 중량, 밀도, 치수의 비교를 표 3에 나타낸다. 이 표에 있어서 실시예 1과 동일하게, Range(%)란 (Max-Min)/Max의 100배의 값을 말하고, 두께란 소결체가 휘었을 때, 그 휨을 포함한다.표 1과 표 3과 비교하면, 표 3에서는 양단의 소결체의 두께가 유의하게 큰 것을 알 수 있다. 두께에는 휨을 포함하고 있어, 육안에 의해서도 양단의 소결체가 휘어 있는 것을 알 수 있다. 즉, 자극을 사용하지 않으면, 배향공정에서 자계가 균일하게 되지 않고, 소결체가 그만큼 휘게 되는 것을 알 수 있다. 그러나 자극을 사용하지 않아도, 본 발명의 방법에 의해 자기특성이 높고, 치수 편차가 작은 박판상 자석을 생산할 수 있는 것임을 알 수 있다. 자극을 사용하면, 치수 편차가 조금 저감된다.[실시예 3]적층블록(27)을 저판(13) 마다 대판(25)에 태우고, 기타는 실시예 1과 동일하게 실시했다. 결과는 실시예 2과 거의 일치했다. 이 상태를 도 9에 나타낸다.저판이 소결공정에서 손상하지 않고, 또 합금분말과 반응하지 않는 재료로 만들어져 있을 때는, 적층블록을 저판 마다 소결할 수도 있다. 이렇게 하는 것이 합금분말의 충전배향 성형체의 적층블록을 저판에서 대판으로 이동시킬 필요가 없으므로, 특히 배향충전 성형체의 강도가 충분하지 않을 때는 보다 안전하다.[실시예 4]배향공정의 후 적층블록을 흩어지게 하고, 칸막이판과 자극을 제거하고, 합금분말의 충전 성형체만을 소결했다. 기타는 실시예 1과 동일하게 실시했다.이 방법은 충전 성형체가 배향 후 견고하게 고화하고 있어서, 칸막이판을 해체해도 충전배향 성형체의 형태이 무너지지 않는 경우만 적용할 수 있다. 충전 성형체(26)만을 대판(25)에 태우고, 소결공정으로 보낸다. 그 도를 도 10에 나타낸다. 도 10의 성형체를 소결하는 것에 의해, 실시예 1과 동일한 결과가 수득되었다.[실시예 5]실시예 2는 평판 직사각형의 소결체를 제조하는 예이었다. 본 실시예에서는 아크 세그먼트판상의 소결체를 실시예 2와 동일한 방법으로 제조했다. 자극은 사용하지 않고 있다. 충전공정 종료 후의 몰드를 위에서 본 도면을 도 11에 나타낸다.이 경우, 칸막이판은 제품과 마찬가지로 아크 세그먼트판상으로 필요가 있다. 두께 0.5mm의 규소강판을 500℃에서 1시간 가열 후, 프레스로 펀칭하고, 칸막이판을 제작했다. 실시예 2와 동일하게 합금분말의 충전배향 성형체를 소결하는 것에 의해, 5장의 아크 세그먼트상 소결체를 실시예 2와 동일한 고치수 정밀도로 제작할 수 있었다.[실시예 6]실시예 2는 평판 직사각형의 소결체를 제조하는 예이었다. 본 실시예에서는 선형평 판상의 소결체를 실시예 2와 동일한 방법으로 제조했다. 자극은 사용하지 않고 있다. 충전공정 종료 후의 몰드의 도면을 도 12에 나타낸다. 좌측이 몰드를 위에서 본 도면, 우측은 몰드의 측면단면도이다.이 경우도, 실시예 2와 마찬가지로 합금분말의 충전배향 성형체를 소결하는 것에 의해, 실시예 1과 동일한 결과가 수득되었다.[실시예 7]공동을 30개 가지는 조립 몰드를 시험 제작했다. 그 몰드에 합금분말(20)을 충전한 후의 몰드의 단면도를 도 13에 나타낸다.1개의 공동의 사이즈를 26×22×4.6mm, 칸막이판 두께를 0.5mm로 하고, 몰드의 단판과 자극을 포함시키면 전체 길이 약 240mm가 된다.도 14에는 도 13의 몰드의 양단에 위치하는 연결부분의 단면구조를 나타내고, 측판과 단판은 몰드의 양단부에 설치된 인장력 약 2kg의 인장 스프링 2개로 연결되어 있다. 단판에는 4개 테이퍼 핀이 설치되어 있고, 측판이 대응하는 위치에 형성한 핀 구멍과 피팅하는 것에 의해, 측판 2개와 단판 2개가 정확하게 연결되어 몰드의 측벽을 구성하고 있다(도 14의 상측도면 참조).도 14의 하측 도면은 몰드를 개방할 때의 상태를 나타내는 도면이다. 몰드는 그 양단 4 모서리를 반송장치에 설치된, 클릭을 가지는 꺼냄 가동부재에 걸고 들어 올려 반송되지만(저판은 반송되지 않는다.), 형 제거위치까지 이송되어, 베이스판 상에 두어진다. 반송장치의 클릭을 측판이 단판에서 멀어지는 방향으로 넓히면, 몰드 내의 적층블록은 측판으로부터 분리된다. 추가로 테이퍼 핀의 테이퍼 부분에까지 넓히면, 압축 스프링에 의해 단판도 적층블록으로부터 멀리할 수 있다.그 상태에서 몰드를 상방으로 이동하면, 적층블록을 베이스판 상에 남기고, 몰드로부터 꺼낼 수 있다.이 몰드에 의해 자석 합금분말의 충전배향 성형 부피층 블록을 제작하고, 이것을 실시예 1과 동일하게 소결하는 것에 의해, 1개 몰드에서 30개의 소결체가 동시에 수득되는 것을 확인했다. 이때, 치수정밀도도 자기특성도, 실시예 1과 동일하게 양호했다.[실시예 8]제조장치(30)의 일례를 도 15에 나타낸다. 이 도면은 몰드 조립장치(31)도 다른 장치와 같이 불활성 가스로 채워진 1개의 챔버 중에 두어져 있다. 몰드 조립장치에서 조립할 수 있는 몰드 부품의 공급은 이 예에서는 공급부(36)를 통해서 장치외부에서 실시하도록 기재되어 있지만, 장치 내부의 반송장치를 이용하는 것이 챔버의 개폐를 실시하지 않아서 좋으므로 바람직하다.이 예에서는, 소결로(35)가 별도의 챔버 내에 설치되어 있고, 해당 챔버의 내경보다 가는 밀폐통로를 거쳐서 접속되어 있다. 밀폐통로 내에 개폐 가능한 문을 형성하면, 배향충전 성형체와 칸막이판의 적층블록을 이 문을 통과시켜서 도면의 좌측에서 우측으로 반송할 수 있고, 이 문을 닫는 것에 의해, 소결공정을 진공 중에서 실시할 수 있다.[실시예 9]본 발명의 자기 이방성 희토류 소결자석의 제조장치의 구체적 구조예도 16에는 본 발명의 제조장치의 바람직한 일례에서의 구조예를 나타내고 있다. 이 제조장치는 칸막이판 조립장치(형 조립장치), 급분ㆍ충전장치, 반송장치(1), 반송장치(2)로 구성되고, 장치 전체가 글러브박스로 덮어진 질소분위기에서 동작되고, 전체 공정이 질소분위기 중에서 수행되며, 칸막이판 조립장치와 급분ㆍ충전장치가 수용된 글러브박스의 크기는 예를 들면 2.5×1×lm이다.배향장치는 배향 시의 누설자계를 저감시키기 위해서, 칸막이판 조립장치, 급분ㆍ충전장치와 떨어진 위치에 설치되어 있지만, 이들 장치를 수용하는 챔버와 통기적으로 연결된 챔버 내에 설치되어 있고, 이들 장치와 같이 질소분위기 하에 있다.이 장치에 사용하는 몰드의 수는 칸막이판 조립(형 조립) 장치 내에 1개, 급분ㆍ충전장치 내에 1개, 배향장치 내에 1개, 칸막이판 조립장치에 보내지기 전의 대기위치에 1개의 합계 4개이다. 그리고 도 16의 반송장치(2)의 부분에는 합금분말의 충전 성형체를 몰드에서 꺼내는 기능 및, 몰드에 부착된 분말을 크리닝하는 기능(가스스프레이)이 구비되어 있다. 본 장치에서는 매거진에 장전된 다수의 칸막이판이 칸막이판 공급구에서 공급되고, 칸막이판 조립장치에 있어서, 칸막이판이 1장 1장 순차, 몰드 내에 구비되고, 도면에 나타나 있지 않은 분말용기에 장전된 원료분말이 급분ㆍ충전장치의 상부의 접속부에서 공급된다.사용한 몰드는 도 13에 기재된 치수이고, 공동 수는 30개로 했다.그리고 칸막이판공급구로부터 두께 0.5mm의 스테인레스제 칸막이판을 31장 중첩시킨 블록(매거진이라 칭한다.)을 연속 공급한다.칸막이판 조립장치에 있어서, 측판과 단판에 의해 형성된 몰드에, 상기 매거진으로부터 직접, 칸막이판을 1장씩 삽입해서, 1분 이내에서 30장의 칸막이판의 배치가 완료한다.다음에, 도 16에 예시한 본 장치의 프로세스를 설명한다.칸막이판 조립장치에서는 몰드 측벽 내에 칸막이판을 삽입한다.칸막이판을 장착된 몰드는 반송장치(1)에 의해서 급분ㆍ충전장치에 반송된다. 반송 중에 칸막이판이 낙하하지 않도록 반송장치(1)에는 받침이 형성되어 있다. 몰드 측벽의 하측에 배치되는 저판은 급분장치 내에 준비되어 있다.급분ㆍ충전장치에는 스페이서가 형성되어 있고, 이 스페이서의 하면에 몰드를 조립해서 합금분말의 급분을 실시하고, 계속해서 충전을 실시한다.급분ㆍ충전후, 충전 성형체를 내장하는 몰드는 반송(1), 반송(2)에 의해 배향장치의 중계점으로 반송된다(몰드의 저판은 반송되지 않는다.). 배향장치의 컨베이어 상에는 하판이 형성되어 있고, 그 위에 충전 성형체를 내장하는 몰드가 두어지고, 컨베이어에 의해 배향 코일 중앙까지 반송된다.배향 코일 내의 상부에는 배향시의 합금분말의 비산을 방지하기 위해서 상판이 형성되어 있고, 이 상판을 몰드에 꽉 누른 상태에서, 4테슬라의 펄스자계를 인가하고, 몰드 내 합금분말의 입자의 방향을 가지런하게 해서 자기특성을 향상한다.배향이 끝나면, 적층블록을 내장하는 몰드는 컨베이어에서 중계점까지 되돌려 지고, 반송장치(2)에 의해 배향장치에서 반출된다.반송장치(2)에 내장하는 기능에 의해 적층블록은 몰드에서 형 제거된다. 형 제거된 적층블록은 소결로 연결구로부터 왕복 이동기구에 의해 글러브박스 외로 운반되고, 소결로 내에 운반된다.형제거 후의 몰드는 반송(2)에 내장하는 기능에 의해, 부착된 미분말을 에어블로우해서 크리닝한 후, 반송(1)에 의해 칸막이판 조립장치 전의 대기위치로 되돌린다. 그리고 몰드 내로의 칸막이판의 조립을 실시하지 않는 경우에는 형제거 후의 몰드는 급분장치에 반송되어 재이용된다.본 장치에서는 몰드를 4개 사용했다.본 장치의 처리능력은 몰드 1개당 58초이었다.단락[0051]에 기재되는 제법에 의해 수득된 NdFeB 소결자석용 합금분말(합금조성은 단락[0076]에 기재)을 사용하고, 도 16에 나타낸 본 발명의 제조장치에 의해, 실시예 1과 동일한 공정에서 30장의 소결체를 제작했다. 이렇게 해서 제작된 30장의 소결체의 중량, 밀도, 치수가 표 4에 나타내고 있으며, 공동 N0. 16∼25의 소결체의 자기특성이 이하의 표 5에 나타내고 있다.본 실시예에서는 중량비로 27.0%Nd, 4.8%Pr, 0.95%Co, 0.99%B, 0.25%Al, 0.08%Cu, 잔부 Fe의 합금으로부터, 평균입경 4.1㎛의 분말을 제작하고, 실험에 사용했다. 상기 표 5에 기재된 자기특성의 값은 본 실시예에서 사용한 합금의 조성과 합금분말의 입경으로부터, 종래의 프레스법을 사용해서 배향 성형체를 제작하고, 이것을 소결ㆍ열처리해서 수득되는 Nd-Fe-B 소결자석 중에서, 횡자기장 성형법에 의한 경우와 거의 동일한 고특성이라고 단정할 수 있다. 횡자기장 프레스법에서 본 실시예와 같은 3mm 두께의 박판 소결체를 제작할 수는 없다. 본 발명의 제조방법에서 횡자기장 프레스법에 의해 제작된 Nd-Fe-B 소결자석 정도의 고특성을 가지는 박판상 Nd-Fe-B 소결자석이 30장 동시에 제작되는 점, 및, 자기특성이 높고, 또, 편차가 작은 점이 확인되었다. 이에 따라 본 발명의 제조방법이 횡자기장 프레스 성형법 정도의 고자기특성을 가지고, 또 자기특성의 편차가 작고, 추가로 치수 편차가 작은 박판상 Nd-Fe-B 소결자석을 절단가공 공정 없이 직접, 생산성 좋게 제조하는 기술로서 유용한 것이 실증되었다.
[ 부호의 설명 ]
10: 조립몰드11: 측판12: 단판13: 저판14: 칸막이판15: 자극16: 덮개판20: 합금분말21: 급분 스페이서22: 평저 압입 펀칭부재(평저 펀칭)23: 그루브 압입 펀칭부재(그루브 펀칭)25: 소결대판26: 배향충전 성형체27: 적층블록30: 희토류 소결자석의 제조장치31: 형조립장치(칸막이판 조립장치)32: 급분ㆍ충전장치33: 배향장치34: 배향충전 성형체 꺼냄부35: 소결로36: 몰드 부품이나 칸막이판 등의 공급부37: 합금분말의 공급부